【誤訳訂正書】
【提出日】平成23年5月6日(2011.5.6)
【誤訳訂正１】
【訂正対象書類名】特許請求の範囲
【訂正対象項目名】全文
【訂正方法】変更
【訂正の内容】
【特許請求の範囲】
【請求項１】
トナーの製造方法であって、
ａ）一次樹脂粒子および界面活性剤を含むラテックス分散物を供給する工程；
ｂ）一次着色料粒子および界面活性剤を含む着色料分散物を供給する工程；
ｃ）必要に応じて、一次ワックス粒子および界面活性剤を含むワックス分散物を供給する工程；
ｄ）少なくとも１種類の式（１）のカルボキシ官能化合物：
【化１】
2009515211.tif 000001
（式中、Ｒはカルボサイクリックラジカルまたはヘテロサイクリックラジカルであり、任意に置換されていてよく、Ｚ1は結合またはリンカー基である。）
を供給する工程であって、前記化合物は酸、塩及び／又は錯体の形であってよく、ただし、酸の形及び／又は塩の形で供給される式（１）のカルボキシ官能化合物の量は少なくとも１．５重量％であり、前記カルボキシ官能化合物の量は以下の式
【数１】
2009515211.tif 000002
に従って算出されることを条件とする工程；
ｅ）ラテックス分散物、着色料分散物、任意成分としてのワックス分散物、及び前記カルボキシ官能化合物を混合する工程；及び
ｆ）混合物中の粒子を会合させる工程：
を含む前記方法。
【請求項２】
カルボキシ官能化合物が、酸、塩および／または錯体の形であってよく、式（２）：
【化２】
2009515211.tif 000003
（式中、Ｒが任意に置換されてよいフェニル及び任意に置換されてよいナフチルからなる群から選択され、Ｚ2は結合またはリンカー基であり、Ａはイオン化可能基である。）
を有する、請求項１に記載の方法。
【請求項３】
ＡがＯＨである、請求項２に記載の方法。
【請求項４】
酸、塩および／または錯体の形であってよいカルボキシ官能化合物が、サリチル酸、置換サリチル酸、ヒドロキシナフトエ酸、置換ヒドロキシナフトエ酸よりなる群から選択される、請求項１に記載の方法。
【請求項５】
工程（ｄ）において、２種類以上の式（１）のカルボキシ官能化合物からなる混合物が供給される、請求項１に記載の方法。
【請求項６】
酸の形及び／又は塩の形で供給される式（１）のカルボキシ官能化合物の量が少なくとも２．０重量％である、請求項１に記載の方法。
【請求項７】
酸の形及び／又は塩の形で供給される式（１）のカルボキシ官能化合物の量が３．０重量％を上回る、請求項６に記載の方法。
【請求項８】
カルボキシ官能化合物の一部が錯体の形で少なくとも１重量％の量で供給される、請求項１に記載の方法。
【請求項９】
供給されるカルボキシ官能化合物の量が７重量％以下である、請求項１に記載の方法。
【請求項１０】
カルボキシ官能化合物の量が５重量％以下である、請求項９に記載の方法。
【請求項１１】
工程（ｆ）において、ｐＨ調整により混合物の会合が生じる、請求項１に記載の方法。
【請求項１２】
工程（ｆ）における会合の後、樹脂のＴｇを上回る温度まで昇温させ、粒子の融合を引き起こすことを含む更なる工程（ｈ）を含む、請求項１に記載の方法。
【請求項１３】
トナーの体積平均粒径が２〜２０μｍの範囲内であり、ＧＳＤｎ値が１．３０以下である、請求項１に記載の方法。
【請求項１４】
請求項１に記載の方法によって入手できるトナー。
【誤訳訂正２】
【訂正対象書類名】明細書
【訂正対象項目名】００１０
【訂正方法】変更
【訂正の内容】
【００１０】
【数１】
2009515211.tif 000004
【誤訳訂正３】
【訂正対象書類名】明細書
【訂正対象項目名】００７４
【訂正方法】変更
【訂正の内容】
【００７４】
好ましくは、一次着色料粒子の体積平均粒径は、光散乱法によって測定することができ、３００ｎｍより小さく、より好ましくは２００ｎｍより小さく、もっとも好ましくは１００ｎｍより小さい。
【誤訳訂正４】
【訂正対象書類名】明細書
【訂正対象項目名】００８０
【訂正方法】変更
【訂正の内容】
【００８０】
一次ワックス粒子の体積平均粒径は、光散乱法で測定できるが、分散物中では、好ましくは１００ｎｍ〜２μｍ、より好ましくは１００〜８００ｎｍ、さらに好ましくは１５０〜６００ｎｍ、特に２００〜５００ｎｍである。ワックス粒径は、トナーへのむらのない着実な取り込みが達成されるように選択される。
【誤訳訂正５】
【訂正対象書類名】明細書
【訂正対象項目名】００９１
【訂正方法】変更
【訂正の内容】
【００９１】
会合工程(ｆ)、並びに、必要に応じて、望ましい粒径を確立するための加熱および／または攪拌を行う更なる工程(ｇ)の後、次に、工程(ｈ)で温度を樹脂のＴｇより高く上げて、トナー粒子を形成することができる。工程(ｈ)は、例えば、それぞれの凝集体内部および／または凝集体間にトナー粒子の融合をもたらし、トナー粒子を形成する。トナー粒子は、典型的には、体積平均粒径が２〜２０μｍ、より好ましくは４〜１０μｍ、さらにより好ましくは５〜９μｍ、もっとも好ましくは６〜８μｍである。Ｔｇより上へ加熱するこの工程の間、温度および加熱時間を選択することによって、トナーの形状を調節することができる。
【誤訳訂正６】
【訂正対象書類名】明細書
【訂正対象項目名】０１０６
【訂正方法】変更
【訂正の内容】
【０１０６】
本発明の更なる態様では、本発明の方法によって得られるトナーが供給され、該トナーは体積平均粒径が２〜２０μｍの範囲内であり、ＧＳＤn値が１．３０より大きくない。
【誤訳訂正７】
【訂正対象書類名】明細書
【訂正対象項目名】０１０７
【訂正方法】変更
【訂正の内容】
【０１０７】
トナーの体積平均粒径は、好ましくは４〜１０μｍの範囲、より好ましくは５〜９μｍ、もっとも好ましくは６〜８μｍの範囲である。以下に定義されるような体積平均粒径および粒径分布（ＧＳＤnおよびＧＳＤv）は、１００μｍ孔を有するＣｏｕｌｔｅｒ(登録商標)カウンターを用いて測定したサイズを指す。例えば、米国特許第４，９８５，３２７号に記載されているように、Ｃｏｕｌｔｅｒ(登録商標)カウンター測定の結果を得るために別のトナー製造法を用いることに気づくであろう。しかし、Ｃｏｕｌｔｅｒ(登録商標)カウンター測定は、本発明プロセスの融合工程後に生成されたトナー粒子の分散物を分析することにより、本発明では簡便に実施することができる。
【誤訳訂正８】
【訂正対象書類名】明細書
【訂正対象項目名】０１５１
【訂正方法】変更
【訂正の内容】
【０１５１】
融合工程：
次に、混合物の温度を１２０℃に上昇させ、混合物を全体で６０分間攪拌しながらこの温度に保ち、後に室温に冷却した。Ｃｏｕｌｔｅｒ  Ｃｏｕｎｔｅｒ (登録商標) 分析により、体積平均粒径は７．２μｍであり、ＧＳＤvは１．３１、ＧＳＤnは１．４１であることが示された。顕微鏡分析により、トナー粒子が均一サイズであり、形状はわずかに不規則であることが示された。
【誤訳訂正９】
【訂正対象書類名】明細書
【訂正対象項目名】０１５４
【訂正方法】変更
【訂正の内容】
【０１５４】
融合工程：
次に、混合物の温度を１２０℃に上昇させ、混合物を全体で６０分間攪拌しながらこの温度に保ち、後に室温に冷却した。１００μｍ孔を用いた分散物中のトナー粒子のＣｏｕｌｔｅｒ  Ｃｏｕｎｔｅｒ (登録商標)分析により、体積平均粒径は６．１μｍであり、ＧＳＤvは１．２５、ＧＳＤnは１．３９であることが示された。顕微鏡分析により、トナー粒子が均一サイズであり、形状はわずかに不規則であることが示された。
【誤訳訂正１０】
【訂正対象書類名】明細書
【訂正対象項目名】０１５７
【訂正方法】変更
【訂正の内容】
【０１５７】
融合工程：
次に、混合物の温度を１２０℃に上昇させて、全体で６０分間攪拌しながらこの温度に保ち、その後室温に冷却した。Ｃｏｕｌｔｅｒ  Ｃｏｕｎｔｅｒ (登録商標)分析により、体積平均粒径は５．８μｍであり、ＧＳＤvは１．３１、ＧＳＤnは１．２８であることが示された。顕微鏡分析により、トナー粒子が均一サイズであり、形状はわずかに不規則であることが示された。
【誤訳訂正１１】
【訂正対象書類名】明細書
【訂正対象項目名】０１６１
【訂正方法】変更
【訂正の内容】
【０１６１】
融合工程：
次に、混合物の温度を１２０℃に上昇させて、全体で６０分間攪拌しながらこの温度に保ち、その後室温に冷却した。１００μｍ孔を用いて、分散物中のトナー粒子のＣｏｕｌｔｅｒ  Ｃｏｕｎｔｅｒ(登録商標)分析により、体積平均粒径が５．４μｍであり、ＧＳＤvは１.２３、ＧＳＤnは１．２５であることが示された。顕微鏡分析により、トナー粒子が均一径であり、形状がわずかに不規則であることが示された。
【誤訳訂正１２】
【訂正対象書類名】明細書
【訂正対象項目名】０１６５
【訂正方法】変更
【訂正の内容】
【０１６５】
融合工程：
次に、温度を１２０℃に上昇させて、さらに６０分間この温度に保ち、その後に室温に冷却した。トナー粒子のＣｏｕｌｔｅｒ  Ｃｏｕｎｔｅｒ(登録商標)分析により、体積平均粒径は６.１μｍであり、ＧＳＤvは１．２１、ＧＳＤnは１．２３であることが示された。顕微鏡分析により、トナー粒子が均一サイズであり、わずかに不規則な形状であることが示された。
【誤訳訂正１３】
【訂正対象書類名】明細書
【訂正対象項目名】０１６８
【訂正方法】変更
【訂正の内容】
【０１６８】
融合工程：
次に、混合物の温度を１２０℃に上昇させ、全体で６０分間攪拌しながらこの温度に保ち、その後室温に冷却した。Ｃｏｕｌｔｅｒ  Ｃｏｕｎｔｅｒ(登録商標)分析により、体積平均粒径は７.０μｍであり、ＧＳＤvは１.２４、ＧＳＤnは１.２３であることが示された。顕微鏡分析により、トナー粒子が均一サイズであり、わずかに不規則な形状であることが示された。
【誤訳訂正１４】
【訂正対象書類名】明細書
【訂正対象項目名】０１７２
【訂正方法】変更
【訂正の内容】
【０１７２】
融合工程：
次に、混合物の温度を１２０℃に上昇させ、全体で６０分間攪拌しながらこの温度に保ち、その後に室温に冷却した。Ｃｏｕｌｔｅｒ  Ｃｏｕｎｔｅｒ (登録商標) 分析により、体積平均粒径は５．９μｍであり、ＧＳＤvは１．２４、ＧＳＤnは１．２３であることが示された。顕微鏡分析により、トナー粒子が均一サイズであり、わずかに不規則な形状であることが示された。
【誤訳訂正１５】
【訂正対象書類名】明細書
【訂正対象項目名】０１７６
【訂正方法】変更
【訂正の内容】
【０１７６】
融合工程：
次に、混合物の温度を１２０℃に上昇させ、全体で６０分間攪拌しながらこの温度に保ち、その後に室温に冷却した。Ｃｏｕｌｔｅｒ  Ｃｏｕｎｔｅｒ (登録商標) 分析により、体積平均粒径は８．１μｍであり、ＧＳＤvは１．２９、ＧＳＤnは１．２７であることが示された。顕微鏡分析により、トナー粒子が均一径であり、わずかに不規則な形状であることが示された。
【誤訳訂正１６】
【訂正対象書類名】明細書
【訂正対象項目名】０１８０
【訂正方法】変更
【訂正の内容】
【０１８０】
融合工程：
次に、混合物の温度を１２０℃に上げ、全体で６０分間攪拌しながらこの温度に保ち、その後に室温に冷却した。Ｃｏｕｌｔｅｒ  Ｃｏｕｎｔｅｒ (登録商標) 分析により、体積平均粒径は８．０μｍであり、ＧＳＤvは１．２２、ＧＳＤnは１．２９であることが示された。顕微鏡分析により、トナー粒子が均一サイズであり、わずかに不規則な形状であることが示された。